(57)【特許請求の範囲】
【請求項１】
・熱可塑性障壁層（２）と、
・不粘着固体エポキシ樹脂層（３）と、
を含む建設用封止膜（１）であって、
前記建設用封止膜（１）の、前記不粘着固体エポキシ樹脂層（３）側の一面のみが基材に適用されることを特徴とする、建設用封止膜（１）。
【請求項２】
前記熱可塑性障壁層（２）は、高密度ポリエチレン（ＨＤＰＥ）、中密度ポリエチレン（ＭＤＰＥ）、低密度ポリエチレン（ＬＤＰＥ）、ポリエチレン（ＰＥ）、ポリプロピレン（ＰＰ）、ポリエチレンテレフタレート（ＰＥＴ）、ポリスチレン（ＰＳ）、ポリ塩化ビニル（ＰＶＣ）、ポリアミド（ＰＡ）、エチレン酢酸ビニル（ＥＶＡ）、クロロスルホン化ポリエチレン、熱可塑性ポリオレフィン（ＴＰＯ）、エチレンプロピレンジエンゴム（ＥＰＤＭ）、およびポリイソブチレン（ＰＩＢ）、ならびにそれらの混合物から成る群から選択される材料を含有することを特徴とする、請求項１に記載の封止膜。
【請求項３】
前記不粘着固体エポキシ樹脂層（３）の固体エポキシ樹脂は、室温での保存に安定である、請求項１または２に記載の封止膜。
【請求項４】
前記不粘着固体エポキシ樹脂層（３）は、前記固体エポキシ樹脂層の総重量に対して、１〜２０重量％の量の固体エポキシ樹脂を有することを特徴とする、請求項１〜３のいずれか１項に記載の封止膜。
【請求項５】
前記不粘着固体エポキシ樹脂層（３）は、化学または物理発泡剤を含有することを特徴とする、請求項１〜４のいずれか１項に記載の封止膜。
【請求項６】
前記不粘着固体エポキシ樹脂層（３）はまた、室温で固体である熱可塑性ポリマー（４）も含有することを特徴とする、請求項１〜５のいずれか１項に記載の封止膜。
【請求項７】
室温で固体である前記熱可塑性ポリマー（４）は、６０℃〜１５０℃の範囲の軟化点を有することを特徴とする、請求項６に記載の封止膜。
【請求項８】
室温で固体である前記熱可塑性ポリマー（４）は、エチレン／酢酸ビニルコポリマーであることを特徴とする、請求項６または７に記載の封止膜。
【請求項９】
固体エポキシ樹脂と室温で固体である熱可塑性ポリマー（４）との重量比は、１：２〜１：１０であることを特徴とする、請求項６〜８のいずれか１項に記載の封止膜。
【請求項１０】
前記熱可塑性障壁層（２）および前記不粘着固体エポキシ樹脂層（３）は、互いに直接接続されることを特徴とする、請求項１〜９のいずれか１項に記載の封止膜。
【請求項１１】
前記不粘着固体エポキシ樹脂層（３）は、０．１〜５ｍｍの厚さを有することを特徴とする、請求項１〜１０のいずれか１項に記載の封止膜。
【請求項１２】
建設基材（５）を封止する方法であって、
（ｉ）建設基材（５）上へ請求項１〜１１のいずれか１項に記載の封止膜（１）を適用し、それによって、前記不粘着固体エポキシ樹脂層（３）側が、前記建設基材（５）に面するステップと、
（ｉｉ）前記封止膜（１）の前記不粘着固体エポキシ樹脂層（３）を加熱するステップと、を含む、方法。
【請求項１３】
前記熱可塑性障壁層(２)および／または前記不粘着固体エポキシ樹脂層（３）は、カレンダーおよび／または押出および／または共押出および／または積層によって製造されることを特徴とする、請求項１〜１１のいずれか１項に記載の封止膜（１）を製造する方法。
【請求項１４】
表面が請求項１〜１１のいずれか１項に記載の封止膜（１）を含む土木工学的構造物であって、それによって、前記封止膜は、前記熱可塑性障壁層に面する側と反対側の面で前記土木工学的構造物上に配置される、土木工学的構造物。
【発明の詳細な説明】
【技術分野】
【０００１】
本発明は、特に、建設業界における、基材を封止する分野に関する。
【背景技術】
【０００２】
水に対して封止する必要がある基材、特に、コンクリート構造物は、土木工学に存在することが多い。そのような基材は、典型的に、ビチューメンウェブ、またはビチューメンと組み合わせたプラスチックウェブによって封止される。しかしながら、熱可塑性挙動に起因して、ビチューメンウェブは、温度変化の影響を受けやすい。一方で、弾性プラスチックウェブは、広範な温度範囲にわたって一定している弾性挙動を有し、したがって、極端な温度条件下であっても封止としてのそれらの機能を満たす。しかしながら、ビチューメンと組み合わせたプラスチックウェブの場合、ビチューメンと組み合わせたプラスチックウェブと基材との間に良好な接着結合が存在しなければならないという問題があり、これは、当然ながら、全ての中間層の接着も含む。特に、プラスチックシートとビチューメンとの間の接着および適合性は、関与する材料のために解決することが非常に困難な問題を提起する。
【０００３】
さらに、このシステムは、完全な融解のために多量の熱が提供されなければならないという非常に不利な点を有し、これは、典型的に、裸火の使用を必要とする。これは、一方では高価であり、他方では、制御することが困難な裸火等の高熱出力は、火のくすぶりの原因となる可能性がある。さらに、このシステムは、プラスチックウェブが使用される場合、ビチューメンの融解後、プラスチックウェブをその直後に適用しなければならないため、プラスチックウェブを事前に位置付けることは不可能である。加えて、封止材料の適用のためにビチューメンの融解後に基材上を歩くことは不可能である。
【発明の概要】
【発明が解決しようとする課題】
【０００４】
したがって、本発明は、先行技術の不利な点を有さず、特に、簡単かつ効率的な方法で作成および適用することができ、封止膜と基材との間に良好な接着結合をもたらす封止膜を提供するという課題を有する。さらに、高度の水密性が確実にされるべきである。
【０００５】
驚くべきことに、この課題は、封止膜で解決することができることが分かった。そのような封止膜は、基材、特に、コンクリート構造物を早急かつ費用効率の高い方法で封止することを可能にする。
【０００６】
本発明の核心は、封止膜の不可欠な成分としての熱可塑性障壁層と不粘着固体エポキシ樹脂層との組み合わせである。
【０００７】
さらに、先行技術の重大な課題、すなわち、接着剤の均一で制御された塗布は、好ましい実施形態で容易に回避することができ、したがって、封止の作成時に品質保証を容易に向上させることができることが分かった。
【０００８】
ここで、別の大きな利点は、必要な接着剤を、工業工程において制御された方法で熱可塑性障壁層上に分散し、固定することができることと、接着剤、すなわち、不粘着固体エポキシ樹脂層を伴うこの熱可塑性障壁層を、事前に作成して建設現場で使用することができることである。特に、鋳造ビチューメンの使用を省くことができることは有利である。
【０００９】
さらに、そのような封止膜は、ビチューメン適合性障壁層材料に依存しない。本明細書において、「ビチューメン適合性プラスチック」とは、典型的に、ビチューメンがわずかしか浸透しない、もしくは全く浸透しないプラスチック、または、軟化剤を含まないプラスチックも意味する。軟化剤は、ビチューメン内に移動する可能性があり、その結果として、プラスチックは脆くなるか、あるいは、その品質に悪影響を受ける可能性がある。プラスチック内へのビチューメンの浸透は、プラスチックの変色を引き起こす可能性があり、これは、例えば、可視の封止において、そのような封止の不利点として評価される。したがって、不粘着固体エポキシ樹脂層の使用は、障壁層の色および材料のより広範な選択を可能にする。また、不粘着固体エポキシ樹脂層と接触する金属表面は、ビチューメンの酸化によって生成される活動的な酸に起因するビチューメンの腐食に対して前処理を受ける必要はない。さらに、不粘着固体エポキシ樹脂層の場合、障壁層材料内への低分子物質の移動は、ビチューメンと比べると少ない。
【００１０】
さらに、そのような封止膜はまた、裸火なしでも基材上に適用することができ、これは、特に、技術的安全上の利点である。
【００１１】
別の大きな利点は、不粘着固体エポキシ樹脂層のために、基材上への適用前にシフト可能な方法で封止膜を配置する可能性である。封止膜は、適切な位置に配置されると、不粘着固体エポキシ樹脂層を加熱することによって基材に堅く接続することができる。
【００１２】
本発明のさらなる態様は、他の独立請求項の主題である。本発明の特に好ましい実施形態は、従属請求項の主題である。
【課題を解決するための手段】
【００１３】
本発明は、第１の態様において、
・特に、熱可塑性ポリオレフィンまたはポリ塩化ビニル（ＰＶＣ）を含有する、熱可塑性障壁層２と、
・不粘着固体エポキシ樹脂層３と、を含む、封止膜１に関する。
【００１４】
熱可塑性障壁層として適し及び可能であるために、水または水分のかなり長期的な影響下であっても、可能な限り水密であるべきであり、分解または機械的に損傷されるべきではない。特に、土木工学において封止目的で先行技術において既に使用されているようなシートは、熱可塑性障壁層として適している。適用時の加熱によって封止膜が可能な限り損傷または変化しないように、熱可塑性障壁層が、１１０℃を上回る、好ましくは、１４０℃〜１７０℃の軟化点を有する材料から製造されれば特に有利である。熱可塑性障壁層は、熱可塑性障壁層が損傷または断裂することなく、かつ障壁層の封止機能が悪影響を受けることなく、例えば、封止膜と基材との間の温度によって生じる膨張、または基材の亀裂によって生じる張力の差を埋めることができるように、少なくともわずかな弾性を有利に有するべきである。
【００１５】
熱可塑性障壁層２は、特に、好ましくは、密度ポリエチレン（ＨＤＰＥ）、中密度ポリエチレン（ＭＤＰＥ）、低密度ポリエチレン（ＬＤＰＥ）、ポリエチレン（ＰＥ）、ポリプロピレン（ＰＰ）、ポリエチレンテレフタレート（ＰＥＴ）、ポリスチレン（ＰＳ）、ポリ塩化ビニル（ＰＶＣ）、ポリアミド（ＰＡ）、エチレン酢酸ビニル（ＥＶＡ）、クロロスルホン化ポリエチレン、熱可塑性ポリオレフィン（ＴＰＯ）、エチレンプロピレンジエンゴム（ＥＰＤＭ）、およびポリイソブチレン（ＰＩＢ）、ならびにそれらの混合物から成る群から選択される材料を含有する。
【００１６】
熱可塑性障壁層は、好ましくは、５０重量％を超える、特に、好ましくは、８０重量％を超える上述の材料から成る。
【００１７】
熱可塑性障壁層は、典型的に、０．２〜１５ｍｍ、好ましくは、０．５〜４ｍｍのミリメートル範囲の層厚さを有利に有する。
【００１８】
概念「固体エポキシ樹脂」は、エポキシの当業者には既知であり、「液体エポキシ樹脂」に対比して使用される。固体樹脂のガラス温度は、室温を上回り、すなわち、流動可能な粉末まで室温で粉砕することができる。
好ましい固体エポキシ樹脂は、式（Ｉ）を有する
【化１】
0006043720.tif 000002
【００１９】
ここで、置換基Ｒ’およびＲ’’は、互いに独立してＨまたはＣＨ３を表す。さらに、添字は、＞１．５、特に、２〜１２の値を表す。
【００２０】
そのような固体エポキシ樹脂は、例えば、Ｄｏｗ、またはＨｕｎｔｓｍａｎ、またはＨｅｘｉｏｎによって、一連の商品名Ｄ．Ｅ．Ｒ．（商標）、およびＡｒａｌｄｉｔｅ（登録商標）、およびＥｐｉｋｏｔｅで市販されており、したがって、当業者には既知である。
【００２１】
１〜１．５の添字を有する式（Ｉ）の化合物は、半固体エポキシ樹脂として当業者により指定される。それらはまた、本明細書において固体樹脂とも見なされる。しかしながら、添字が＞１．５の値を有する狭義のエポキシ樹脂が好ましい。
【００２２】
また、とりわけ、固体エポキシ樹脂の代わりに液体エポキシ樹脂が使用される場合、本発明の利点が生じないことを示すこともできた。したがって、本発明の本質にとっては、固体エポキシ樹脂が接着剤組成物中に存在することが不可欠である。
【００２３】
本明細書全体において、概念「不粘着」は、固体エポキシ樹脂層３に関連して、約５ｋｇの圧力で１秒間固体エポキシ樹脂層の表面を親指で押すと、親指が、固体エポキシ樹脂層の表面に接着したまま留まらず、固体エポキシ樹脂層を引き上げることができないほど室温においてわずかな即効性接着または「粘着」、という意味での表面接着性を表す。
【００２４】
不粘着固体エポキシ樹脂３は、好ましくは、不粘着固体エポキシ樹脂層の総重量に対して、１〜２０重量％、特に、２〜１２重量％、好ましくは、４〜９重量％の量の固体エポキシ樹脂を有する。
【００２５】
不粘着固体エポキシ樹脂層３の固体エポキシ樹脂は、好ましくは、室温での保存に安定である。
【００２６】
不粘着固体エポキシ樹脂３が、室温で安定である熱可塑性ポリマー４も有する場合、さらに有利である。
【００２７】
好ましくは、不粘着固体エポキシ樹脂層３は、４０〜９０重量％、特に、５０〜８０重量％の量の室温で固体である熱可塑性ポリマー４を有する。
【００２８】
本明細書において、軟化温度または軟化点は、特に、ＤＩＮ  ＩＳＯ４６２５に従う環球法に従って測定されたとして理解される。
【００２９】
本明細書において、概念「室温」は、２３℃の温度を表す。
【００３０】
室温で固体である熱可塑性ポリマーが、６０℃〜１５０℃、特に、８０℃〜１５０℃、特に、好ましくは、９０℃〜１３０℃の範囲の軟化点を有する場合、非常に有利である。
【００３１】
室温で固体である熱可塑性ポリマーは、少なくとも１つのオレフィン性不飽和モノマーの、特に、エチレン、プロピレン、ブチレン、ブタジエン、イソプレン、アクリロニトリル、ビニルエステル、特に、酢酸ビニル、ビニルエーテル、アリルエーテル、アクリル（メタクリル）酸、アクリル（メタクリル）酸エステル、マレイン酸、無水マレイン酸、マレイン酸エステル、フマル酸、フマル酸エステル、およびスチレンから成る群から選択されるモノマーの、特に、ホモポリマーまたはコポリマーを表す。
【００３２】
上述の群のモノマーからのみ生成されるコポリマーが特に適している。
【００３３】
さらに、グラフト反応によって修飾されるオレフィン性不飽和モノマーのコポリマー、特に、グラフト反応によって修飾される上述のセクションのコポリマーが特に適している。
【００３４】
室温で固体である熱可塑性は、例えば、ポリオレフィン、特に、ポリ−α−オレフィンである。最も好ましいそのようなポリオレフィンは、アタクチックポリ−α−オレフィン（ＡＰＡＯ）である。
【００３５】
エチレン酢酸ビニルコポリマー（ＥＶＡ）として、最も好ましい熱可塑性ポリマーは、特に、５０重量％未満の酢酸ビニルの量を有するもの、特に、１０〜４０重量％、好ましくは、２０〜３５重量％、最も好ましくは、２７〜３２重量％の酢酸ビニルの量を有するものである。
【００３６】
異なる化学組成物を有する、室温で固体である少なくとも２つの異なる熱可塑性ポリマーが使用される場合、特に好ましいことが判明した。最も好ましくは、これらの２つの異なる熱可塑性ポリマーのうちの一方は、エチレン酢酸ビニルコポリマーで（ｅｔｈｙｌｅｎｅ／ｖｉｎｙｌ  ａｃｅｔａｔｅ）ある。
【００３７】
さらに、他方の熱可塑性ポリマーが、モノマーまたはグラフト試薬としてマレイン酸または無水マレイン酸がその生産において使用されたコポリマーである場合、有利である。
【００３８】
固体エポキシ樹脂と室温で固体である熱可塑性ポリマー（４）との重量比は、好ましくは、１：２〜１：１０、好ましくは、１：４〜１：８である。
【００３９】
不粘着固体エポキシ樹脂層３が化学または物理発泡剤も含有する場合、特に有利であることが判明した。
【００４０】
不粘着固体エポキシ樹脂層が化学または物理発泡剤を含む場合、発泡剤は、加熱されると、特に、ガスが放出されると活性化される。
【００４１】
ここで、例えば、アゾ化合物、ヒドラジン誘導体、セミカルバジド、またはテトラゾール等の発熱熱発泡剤を検討することができる。分解時にエネルギーを放出するアゾジカルボンアミドおよびオキシ−ビス−（ベンゼンスルホニルヒドラジド）が好ましい。例えば、炭酸水素ナトリウム／クエン酸混合物等の吸熱発泡剤もまた適している。そのような化学発泡剤は、例えば、Ｃｈｅｍｔｕｒａ社の商品名Ｃｅｌｏｇｅｎ（商標）で入手可能である。Ａｋｚｏ  Ｎｏｂｅｌ社の商品名Ｅｘｐａｎｃｅｌ（商標）で販売されているもの等の物理発泡剤もまた適している。
【００４２】
特に適した発泡剤は、Ａｋｚｏ  Ｎｏｂｅｌ社の商品名Ｅｘｐａｎｃｅｌ（商標）またはＣｈｅｍｔｕｒａ社のＣｅｌｏｇｅｎ（商標）で入手可能なものである。
【００４３】
好ましい発泡剤は、特に、１００〜１６０℃の温度で加熱時にガスを放出する化学発泡剤である。
【００４４】
物理または化学発泡剤の量は、特に、不粘着固体エポキシ樹脂層の重量に対して、０．１〜１５重量％の範囲である。
【００４５】
さらに、製造時に不粘着固体エポキシ樹脂層を部分的に事前発泡することが有利であり得る。これは、例えば、基材上への適用時にエネルギーを節約することができる。また、不粘着固体エポキシ樹脂層は、厚さおよび触知覚に関してはビチューメン層と等しいが、より軽い。
【００４６】
さらに、不粘着固体エポキシ樹脂層は、特に、エポキシ架橋触媒および／または昇温によって活性化されるエポキシ樹脂用硬化剤を含有することができる。特に、それらは、ジシアンジアミド、グアナミン、グアニジン、アミノグアニジン、およびそれらの誘導体、置換尿素、特に、３−（３−クロロ−４−メチルフェニル）−１、１−ジメチル尿素（クロロトルロン）、またはフェニル−ジメチル尿素、特に、ｐ−クロロフェニル−Ｎ，Ｎ−ジメチル尿素（モニュロン）、３−フェニル−１，１−ジメチル尿素（フェヌロン）、３，４−ジクロロフェニル−Ｎ，Ｎ−ジメチル尿素（ジウロン）、Ｎ，Ｎ−ジメチル尿素、Ｎ−イソ−ブチル−Ｎ’，Ｎ’−ジメチル尿素、１，１’−（ヘキサン−１，６−ジイル）ビス（３，３’−ジメチル尿素）、ならびにイミダゾール、イミダゾール塩、イミダゾリン、およびアミン錯体から成る群から選択される。好ましくは、これらの熱活性化可能な硬化剤は、８０〜１６０℃、特に、８５℃〜１５０℃、好ましくは、９０〜１４０℃の温度で活性化することができる。特に、ジシアンジアミドは、置換尿素と組み合わせて使用される。
【００４７】
不粘着固体エポキシ樹脂層はまた、上述した成分に加えて、さらなる成分、例えば、殺生物剤、安定剤、特に、熱安定剤、軟化剤、色素、接着剤、特に、オルガノシラン、反応性結合剤、溶剤、レオロジー調整剤、賦形剤、または繊維、特に、ガラス繊維、炭素繊維、セルロース繊維、綿繊維、合成プラスチック繊維、好ましくは、ポリエステルの、またはエチレンおよび／またはプロピレンのホモポリマーまたはコポリマーの、あるいはビスコースの繊維も含有することができる。粘着固体エポキシ樹脂層のデザインに応じて、繊維は、短繊維もしくは長繊維として、または紡糸繊維、織繊維、もしくは不織繊維材料の形で使用することができる。繊維の使用は、特に、繊維の少なくとも一部が、高張力または非常に高張力の繊維、特に、ガラス、炭素、またはアラミドから成る場合、機械的強化を向上させるために特に有利である。
【００４８】
固体エポキシ樹脂層３は、好ましくは、１〜２０重量％の量のエポキシ化合物、０．１〜１５重量％の量の化学または物理発泡剤、エポキシ架橋触媒、および／または８０℃〜１６０℃の温度で活性化されるエポキシド樹脂用硬化剤を含有し、固体エポキシ樹脂層の総重量に対して、４０〜９０重量％−重量％の量の固体熱可塑性ポリマー４、特に、エチレン酢酸ビニルコポリマーの一部を含有する。
【００４９】
好ましくは、不粘着固体エポキシ樹脂層は、０．１〜５ｍｍ、特に、０．２〜１ｍｍの厚さを有する。不粘着固体エポキシ樹脂層が部分的に事前発泡される場合、好ましくは、不粘着固体エポキシ樹脂層は、１〜１０ｍｍ、特に、２〜３ｍｍの厚さを有する。
【００５０】
熱可塑性障壁層２または封止膜１を強化するために、封止膜はまた、線維性材料を含むこともできる。そのような線維性材料は、典型的に、熱可塑性障壁層上に、好ましくは、熱可塑性障壁層と不粘着固体エポキシ樹脂層との間に配置される。線維性材料が熱可塑性障壁層に埋め込まれると、封止膜の封止機能には有利であり得る。
【００５１】
本明細書において、概念「線維性材料」は、繊維で構成される材料を表す。繊維は、有機または合成材料を含むか、または有機または合成材料から成る。特に、材料は、セルロース繊維、綿繊維、タンパク質繊維、または合成繊維である。特に好ましい合成繊維は、ポリエステルの、エチレンおよび／またはプロピレンのホモポリマーまたはコポリマーからの、あるいはビスコースの繊維である。繊維は、短繊維または長繊維、紡糸繊維、織繊維、あるいは不織繊維またはフィラメントであることができる。さらに、繊維は、有向または伸長繊維であることができる。さらに、幾何学的形状および組成物の両方において、互いに異なる繊維を使用することが有利であり得る。
【００５２】
繊維から構成される体は、当業者に既知の非常に多くの異なる方法で製造することができる。特に、織物、不織物、またはニット織物の体が使用される。フェルトまたはフリースが線維性材料として特に好ましい。
【００５３】
熱可塑性障壁層２および不粘着固体エポキシ樹脂層３が互いに直接接続される場合、有利である。「直接接触」は、２つの材料間に他の層または物質がなく、２つの材料が互いに直接接続されるか、または互いに接着することを表す。２つの材料は、２つの材料間の移行において、互いに混合して存在することができる。不粘着固体エポキシ樹脂層３は、表面全体にわたって、または不連続的に、熱可塑性障壁層２に接続することができる。
【００５４】
封止膜１が、柔軟膜、特に、柔軟ウェブである場合、さらに有利である。この膜は、容易にロールにすることができ、したがって、容易に保存または運搬することができる。したがって、封止膜は、単純な方法で建設現場に到着し、そこでロールから広げ、必要な寸法に切ることができる。これは、非常に費用効率が高く、時間効率の良い作業ステップである。封止膜の表面は、基本的に、不粘着である。そうは言っても、ロールの個々の層が保存時に互いに接着するという起こり得る危険性を排除することができるように、封止膜の、特に、不粘着固体エポキシ樹脂層の表面を、分離紙、例えば、シリコン処理紙で保護することが有利であり得る。
【００５５】
本発明の別の態様は、
（ｉ）基材５上へ上述した封止膜を適用し、それによって、不粘着固体エポキシ樹脂層３側が、基材５に面する、ステップと、
（ｉｉ）好ましくは、８０〜６００℃の温度まで封止膜１の不粘着固体エポキシ樹脂層３を加熱するステップと、を含む、基材５を封止する方法に関する。
【００５６】
基材５は、好ましくは、水分および水に対して封止される土木工学構造物である。さらに、地面領域、建物、絶縁材料、またはシェルであることができる。基材５は、水平であることも、水平でないことも可能である。
【００５７】
特に、基材の材料は、木材、金属、金属合金、コンクリートまたは石膏等の鉱物結合材、発泡ポリウレタン、鉱物ウール、または発泡ガラス（発泡ガラス）等のプラスチックまたは熱絶縁材である。
【００５８】
ステップ（ｉ）での基材５上への封止膜の適用は、例えば、封止膜をロールから広げることによって、または封止膜を全領域に設置することによって行うことができる。固体エポキシ樹脂層３の表面が不粘着であるという事実に起因して、封止膜は、ステップ（ｉｉ）での加熱まで基材上に容易に（再）位置付けされ得る。
【００５９】
加熱は、どのような方法でも行うことができる。加熱は、外部熱源によって、または発熱化学反応等の内部熱源によって行うことができる。加熱は、好ましくは、熱気、炎、超音波、誘導溶接によって、または電気抵抗加熱素子によって、ステップ（ｉｉ）で実施される。
【００６０】
例えば、熱可塑性障壁層から面をそらせている不粘着固体エポキシ樹脂層の表面を、特に、熱空気または炎により加熱することによって、不粘着固体エポキシ樹脂層３を直接加熱することができる。直接加熱はまた、電気加熱抵抗素子によって、例えば、不粘着固体エポキシ樹脂層に配置される金属網等の電気抵抗加熱素子でも可能である。
【００６１】
さらに、または代替的に、例えば、熱可塑性障壁層の表面を、特に、溶接デバイス、熱空気、または炎により加熱することによって、不粘着固体エポキシ樹脂層３を間接的に加熱することもできる。間接加熱はまた、基材を、典型的に、熱空気または炎によって加熱することによっても可能である。
【００６２】
加熱が炎によって行われる場合、不粘着固体エポキシ樹脂層の表面が、４００℃〜６００℃、特に、４５０℃〜５５０℃、特に、４８０℃〜５２０℃の温度まで、０．１〜３０秒、特に、５〜２０秒、好ましくは、１０〜１５秒加熱されると有利である。
【００６３】
ステップ（ｉｉ）での加熱は、ステップ（ｉ）の前および／またはステップ（ｉ）の間および／またはステップ（ｉ）の後に実施することができる。ステップ（ｉｉ）での加熱がステップ（ｉ）の前に行われる場合、これは、典型的に、ステップ（ｉ）の適用の直前に行われる。
【００６４】
不粘着固体エポキシ樹脂層３の加熱時、取得された固体エポキシ樹脂および／または随意で含有された室温で固体である熱可塑性ポリマー４、ならびに不粘着固体エポキシ樹脂層の他の何らかの融解可能な成分は、融解を開始するか、またはそれらの融点に従って融解を開始する。それらが融解する場合、それらは、大部分が均質な層を形成することができ、かつ境界面層を形成することができる。固体エポキシ樹脂層が、化学または物理発泡剤を含む場合、発泡剤は、ステップ（ｉｉ）での加熱時に、特に、ガスが放出されると活性化される。この方法で生成される構造物は、個々の層間に長期結合が確実にされるという多大な利点を有する。
【００６５】
本発明の別の態様は、基材の封止に関して上記に詳述した封止膜１の利用に関する。
【００６６】
封止膜は、典型的に、事前製作されたウェブとして使用される。この場合、封止膜は、好ましくは、シート工場において工業工程によって製造され、好ましくは、使用のためにロールからの封止膜の形で建設現場に到着する。しかしながら、封止膜はまた、２つの屋根ウェブ間の接続位置を封止するために、典型的に、１〜２０ｃｍの幅を有するブレース（ｂｒａｃｅ）の形で使用することもできる。さらに、封止膜はまた、封止の、例えば、屋根ウェブの損傷個所を修理するために、平面体の形で存在し、使用することもできる。
【００６７】
したがって、封止膜１の好ましい使用は、土木工学の構造物の、特に、屋根または床の水分に対して封止するための使用である。
【００６８】
本発明の別の態様は、上記に詳述したような封止膜１を製造する方法に関し、それによって、熱可塑性障壁層２および／または不粘着固体エポキシ樹脂層３は、カレンダーおよび／または押出および／または共押出および／または積層によって製造される。
【００６９】
熱可塑性障壁層２は、好ましくは、カレンダーおよび／または共押出によって、不粘着固体エポキシ樹脂層３に接続される。さらに、封止膜１を、エンドレスアイテムとして製造し、例えば、ロール上に巻くことができる。
【００７０】
さらに、不粘着固体エポキシ樹脂層３が、製造時に部分的に発泡される場合、有利であり得る。これは、典型的に、不粘着固体エポキシ樹脂層３に随意で含有される、上述のもの等の物理および／または化学発泡剤によって達成される。
【００７１】
別の態様において、本発明は、封止膜を含む形状体表面に関し、それによって、封止膜は、形状体上にその側が熱可塑性障壁層から面をそらせている状態で配置される。形状体は、典型的に、土木工学の構造物である。概念「形状体」は、三次元伸長を有する物体を表す。
【００７２】
本発明の例示的な実施形態を、以下の図面を用いて詳細に説明する。様々な図において、同じ要素は、同じ参照符号で提供される。
【図面の簡単な説明】
【００７３】
【図１】封止膜が部分的に適用された基材を通る横断面を示す（ステップ（ｉｉ）の間またはステップ（ｉｉ）の後の状態）図である。
【図２】封止膜が適用された基材を通る横断面を示す（ステップ（ｉｉ）の間の状態）図である。
【図３】封止膜が適用された基材を通る横断面を示す（ステップ（ｉｉ）の間の状態）図である。
【発明を実施するための形態】
【００７４】
図面は概略である。本発明の直接的な理解に不可欠な要素のみが示される。
【００７５】
図１は、封止膜１が部分的に適用された基材を通る概略横断面を示す。ステップ（ｉｉ）での加熱時または加熱後の状態が示される。一方では、熱源６による間接加熱が示され、それによって、加熱は、基材を、典型的に、熱空気または炎により加熱することによって行われる。矢印は、熱源から発する放射熱の方向を表すように意図される。他方では、典型的に、空気または炎によって行われる、熱源による直接加熱も図１に示される。図１に示す状態において、封止膜１の適用ステップ（ｉ）および不粘着固体エポキシ樹脂層３の加熱ステップ（ｉｉ）は、実質的に同時に行われる。不粘着固体エポキシ樹脂層３は発泡剤を含み、これは、図１における加熱後の固体エポキシ樹脂層３ｂのより大きな厚さによって見える。封止膜のロール形状の結果として、封止膜は、基材の最初の位置付け後にロールから広げることができ、ステップ（ｉ）および（ｉｉ）を実施することができる。
【００７６】
図２は、封止膜１が適用された基材を通る概略横断面を示す。基材５上への封止膜の適用後のステップ（ｉｉ）での加熱時の状況が示される。直接加熱は、不粘着固体エポキシ樹脂層３に配置される電気抵抗加熱素子（熱源６）によって行われる。
【００７７】
図３は、封止膜１が適用された基材を通る概略横断面を示す。基材５上への封止膜の適用後のステップ（ｉｉ）での加熱時の状況が示される。間接加熱は、障壁層２を通って不粘着固体エポキシ樹脂層３内へ入る熱の進入を確実にする加熱デバイス６によって行われる。
【００７８】
矢印は、熱源から生じる放射熱の方向を表す。可能な熱源は、例えば、溶接デバイス、熱空気、炎、または超音波である。
【符号の説明】
【００７９】
１      封止膜
２      熱可塑性障壁層
３      不粘着固体エポキシ樹脂層
３ｂ    加熱後の固体エポキシ樹脂層
５      基材
６      熱源、熱源から生じる放射熱のそれぞれの方向
【図１】
0006043720.tif 000003
【図２】
0006043720.tif 000004
【図３】
0006043720.tif 000005